(57)【要約】  本発明は、反射防止特性に優れるとともに、高い撥水性・撥油性と良好な油脂汚れの除去性を有する反射防止層付き基材、および反射防止層付き基材を備えた表示装置を提供することを目的とする。  基材の少なくとも一方の表面の上に反射防止層を備えた反射防止層付き基材であって、  前記反射防止層が含フッ素有機基を有するシリカ系多孔質膜を含み、  反射防止層の基材とは反対側の表面が、走査型Ｘ線光電子分光法（ＥＳＣＡ）による表面分析において、Ｆ１ｓのピーク高さおよびＳｉ２ｐのピーク高さから求める元素数比Ｆ／Ｓｉが１以上であり、かつ３．０ｎｍ以下の算術平均粗さ（Ｓａ）を有する、反射防止層付き基材、および反射防止層付き基材を備えた表示装置である。
2014175124.tif 000002
【特許請求の範囲】
【請求項１】
基材の少なくとも一方の表面の上に反射防止層を備えた反射防止層付き基材であって、
前記反射防止層が含フッ素有機基を有するシリカ系多孔質膜を含み、
反射防止層の基材とは反対側の表面が、走査型Ｘ線光電子分光法（ＥＳＣＡ）による表面分析において、Ｆ１ｓのピーク高さおよびＳｉ２ｐのピーク高さから求める元素数比Ｆ／Ｓｉが１以上であり、かつ３．０ｎｍ以下の算術平均粗さ（Ｓａ）を有することを特徴とする反射防止層付き基材。
【請求項２】
前記反射防止層の屈折率が１．１０〜１．３８である、請求項１に記載の反射防止層付き基材。
【請求項３】
前記反射防止層が直径２０ｎｍ以上の空孔を含み、かつ反射防止層の基材とは反対側の表面の開口数が１３個／１０６ｎｍ２以下である、請求項１または２に記載の反射防止層付き基材。
【請求項４】
前記反射防止層において、直径２０ｎｍ以上の独立孔から、反射防止層の基材とは反対側の表面までの最短距離の平均値が１０〜８０ｎｍである、請求項３に記載の反射防止層付き基材。
【請求項５】
前記反射防止層において、空孔の平均直径が１５〜１００ｎｍである、請求項３または４に記載の反射防止層付き基材。
【請求項６】
前記反射防止層の厚さが９０〜２６０ｎｍである、請求項１〜５のいずれか１項に記載の反射防止層付き基材。
【請求項７】
前記シリカ系多孔質膜が、シリカを主成分とするマトリックス中に複数の空孔を有する、請求項１〜６のいずれか１項に記載の反射防止層付き基材。
【請求項８】
前記反射防止層が、反射防止層の基材とは反対側の表面において、含フッ素有機基を有する、請求項１〜７のいずれか１項に記載の反射防止層付き基材。
【請求項９】
前記含フッ素有機基が、ポリ（オキシペルフルオロアルキレン）鎖および加水分解性シリル基を有する化合物由来の基である、請求項８に記載の反射防止層付き基材。
【請求項１０】
前記化合物が、下式（１）で表される化合物である、請求項９に記載の反射防止層付き基材。
Ａ−Ｏ−Ｒｆ−Ｂ  ・・・  （１）
式（１）中の記号は、以下を示す。
Ｒｆ：ポリ（オキシペルフルオロアルキレン）鎖、
Ａ：炭素原子数１〜６のペルフルオロアルキル基またはＢ、
Ｂ：下式（２）で表される基：
−Ｑ−Ｓｉ−ＬｍＲ３−ｍ  ・・・  （２）
式（２）中の記号は、以下を示す。
Ｑ：２価の連結基、
Ｌ：加水分解性基、
Ｒ：水素原子または１価の炭化水素基、
ｍ：１〜３の整数。
【請求項１１】
前記基材が透明基材である、請求項１〜１０のいずれか１項に記載の反射防止層付き基材。
【請求項１２】
請求項１〜１１のいずれか１項に記載の反射防止層付き基材を備えた表示装置。
【請求項１３】
基材の少なくとも一方の表面上にシリカ系多孔質膜を形成し、次いで前記シリカ系多孔質膜の表面をポリ（オキシペルフルオロアルキレン）鎖および加水分解性シリル基を有する化合物で処理して、走査型Ｘ線光電子分光法（ＥＳＣＡ）による表面分析において、Ｆ１ｓのピーク高さおよびＳｉ２ｐのピーク高さから求める元素数比Ｆ／Ｓｉが１以上であり、かつ３．０ｎｍ以下の算術平均粗さ（Ｓａ）を有する前記処理面を有する反射防止層を形成することを特徴とする反射防止層付き基材の製造方法。
【請求項１４】
前記シリカ系多孔質膜が、シリカを主成分とするマトリックス中に複数の空孔を有する膜である、請求項１３に記載の反射防止層付き基材の製造方法。
【請求項１５】
下式（ａ１）で表される化合物またはその加水分解物および部分縮合物から選ばれる少なくとも１種の化合物（Ａ１）と、下式（ａ２）で表される化合物またはその加水分解物および部分縮合物から選ばれる少なくとも１種の化合物（Ａ２）とを含有するマトリックス前駆体（Ａ）、および加熱によりマトリックス中から除去可能な粒子（Ｂ）を含有する前駆体層を形成した後加熱することにより、基材上にシリカ系多孔質膜を形成する、請求項１４に記載の反射防止層付き基材の製造方法。
ＳｉＸ１４          ・・・（ａ１）
ＹｎＳｉＸ２４−ｎ    ・・・（ａ２）
［式中、Ｘ１およびＸ２は加水分解性基を示し、Ｙは非加水分解性基を示し、ｎは１〜３の整数を示す。］
【発明の詳細な説明】
【技術分野】
【０００１】
本発明は、反射防止層付き基材、反射防止層付き基材の製造方法および反射防止層付き基材を備えた表示装置に関する。
【背景技術】
【０００２】
携帯電話、携帯情報端末等の小型ディスプレイ、各種テレビ等の大型ディスプレイ、タッチパネルといった各種表示装置において、ディスプレイの保護や、美観を高めることを目的として、表示部材の前面にカバーガラス（保護ガラス）が用いられることが多くなっている。さらに、表示装置に表示される画像の視認性を向上させるため、カバーガラスの表面に、可視光に対する反射防止膜を形成した反射防止膜付きガラスが使用されている。
表示装置における反射防止膜付きガラスには、高い撥水性・撥油性はもちろん、人の手が触れることが多く、指紋等の油脂汚れが付着しやすいため、油脂汚れの除去性が求められている。これに対して、例えば、中空粒子を含む防汚性の反射防止膜を、ガラス等の透明基材に適用する方法が提案されている（特許文献１）。
【先行技術文献】
【特許文献】
【０００３】
【特許文献１】特開２００８−１３９５８１号公報
【発明の概要】
【発明が解決しようとする課題】
【０００４】
本発明者によれば、特許文献１の方法においては、反射防止特性に優れる点から、中空粒子の割合を多くして反射防止膜の屈折率を下げることが好ましい。しかしながら、中空粒子間に空隙が形成されやすく、また、表面に凹凸や開放孔が生じ、油脂汚れが付着すると汚れが浸透してしまい、きれいに拭き取ることができない。反射防止膜の平滑性を向上させる点から、反射防止膜におけるマトリックス成分の割合を増加させると、急激に反射防止特性が低下してしまう。【０００５】
本発明は、反射防止特性に優れるとともに、優れた撥水性・撥油性と優れた油脂汚れの除去性を有する反射防止層付き基材、反射防止層付き基材の製造方法および反射防止層付き基材を備えた表示装置を提供することを目的とする。
【課題を解決するための手段】
【０００６】
本発明は、下記［１］〜［１５］の構成を有する反射防止層付き基材、反射防止層付き基材の製造方法および反射防止層付き基材を備えた表示装置を提供する。【０００７】
［１］基材の少なくとも一方の表面の上に反射防止層を備えた反射防止層付き基材であって、
前記反射防止層が含フッ素有機基を有するシリカ系多孔質膜を含み、
反射防止層の基材とは反対側の表面が、走査型Ｘ線光電子分光法（ＥＳＣＡ）による表面分析において、Ｆ１ｓのピーク高さおよびＳｉ２ｐのピーク高さから求める元素数比Ｆ／Ｓｉが１以上であり、かつ３．０ｎｍ以下の算術平均粗さ（Ｓａ）を有することを特徴とする反射防止層付き基材。
［２］前記反射防止層の屈折率が１．１０〜１．３８である、［１］の反射防止層付き基材。
［３］前記反射防止層が直径２０ｎｍ以上の空孔を含み、かつ反射防止層の基材とは反対側の表面の開口数が１３個／１０６ｎｍ２以下である、［１］または［２］の反射防止層付き基材。
［４］前記反射防止層において、直径２０ｎｍ以上の独立孔から、反射防止層の基材とは反対側の表面までの最短距離の平均値が１０〜８０ｎｍである、［３］の反射防止層付き基材。
［５］前記反射防止層において、空孔の平均直径が１５〜１００ｎｍである、［３］または［４］の反射防止層付き基材。
［６］前記反射防止層の厚さの平均値が９０〜２６０ｎｍである、［１］〜［５］のいずれかの反射防止層付き基材。
［７］前記シリカ系多孔質膜が、シリカを主成分とするマトリックス中に複数の空孔を有する、［１］〜［６］のいずれかの反射防止層付き基材。
［８］前記反射防止層が、反射防止層の基材とは反対側の表面において、含フッ素有機基を有する、［１］〜［７］のいずれかの反射防止層付き基材。
［９］前記含フッ素有機基が、ポリ（オキシペルフルオロアルキレン）鎖および加水分解性シリル基を有する化合物由来の基である、［８］の反射防止層付き基材。
［１０］前記化合物が、下式（１）で表される化合物である、［９］の反射防止層付き基材。
Ａ−Ｏ−Ｒｆ−Ｂ  ・・・  （１）
式（１）中の記号は、以下を示す。
Ｒｆ：ポリ（オキシペルフルオロアルキレン）鎖、
Ａ：炭素原子数１〜６のペルフルオロアルキル基またはＢ、
Ｂ：下式（２）で表される基：
−Ｑ−Ｓｉ−ＬｍＲ３−ｍ  ・・・  （２）
式（２）中の記号は、以下を示す。
Ｑ：２価の連結基、
Ｌ：加水分解性基、
Ｒ：水素原子または１価の炭化水素基、
ｍ：１〜３の整数。
［１１］前記基材が透明基材である、[１]〜［１０］のいずれかの反射防止層付き基材。
［１２］前記［１］〜［１１］のいずれかの反射防止層付き基材を備えた表示装置。【０００８】
［１３］基材の少なくとも一方の表面上にシリカ系多孔質膜を形成し、次いで前記シリカ系多孔質膜の表面をポリ（オキシペルフルオロアルキレン）鎖および加水分解性シリル基を有する化合物で処理して、走査型Ｘ線光電子分光法（ＥＳＣＡ）による表面分析において、Ｆ１ｓのピーク高さおよびＳｉ２ｐのピーク高さから求める元素数比Ｆ／Ｓｉが１以上であり、かつ３．０ｎｍ以下の算術平均粗さ（Ｓａ）を有する前記処理面を有する反射防止層を形成することを特徴とする反射防止層付き基材の製造方法。
［１４］前記シリカ系多孔質膜が、シリカを主成分とするマトリックス中に複数の空孔を有する膜である、［１３］の反射防止層付き基材の製造方法。
［１５］下式（ａ１）で表される化合物またはその加水分解物および部分縮合物から選ばれる少なくとも１種の化合物（Ａ１）と、下式（ａ２）で表される化合物またはその加水分解物および部分縮合物から選ばれる少なくとも１種の化合物（Ａ２）とを含有するマトリックス前駆体（Ａ）、および加熱によりマトリックス中から除去可能な粒子（Ｂ）を含有する前駆体層を形成した後加熱することにより、基材上にシリカ系多孔質膜を形成する、［１４］の反射防止層付き基材の製造方法。
ＳｉＸ１４          ・・・（ａ１）
ＹｎＳｉＸ２４−ｎ    ・・・（ａ２）
［式中、Ｘ１およびＸ２は加水分解性基を示し、Ｙは非加水分解性基を示し、ｎは１〜３の整数を示す。］
【発明の効果】
【０００９】
本発明によれば、反射防止特性に優れるとともに、優れた撥水性・撥油性と優れた油脂汚れの除去性を有する反射防止層付き基材、反射防止層付き基材の製造方法および反射防止層付き基材を備えた表示装置が提供される。
【図面の簡単な説明】
【００１０】
【図１】本発明の反射防止層付き基材の一実施態様を示す断面図である。
【発明を実施するための形態】
【００１１】
本明細書において、式（１）で表される化合物を化合物（１）と記す。他の式で表される化合物も同様に記す。
本明細書において「加水分解性シリル基」とは、加水分解反応することによってシラノール基（Ｓｉ−ＯＨ）を形成し得る基を意味する。例えば式（１）中の−Ｓｉ−ＬｍＲ３−ｍである。
本明細書において「非加水分解性基」とは、加水分解反応することによってシラノール基を形成し得る条件下で、構造が変化しない官能基を意味する。
本明細書において「含フッ素有機基」とは、炭素原子に結合したフッ素原子を含む有機基を意味する。有機基は、炭素−炭素原子間にエーテル性酸素原子等のヘテロ原子を含んでいてもよい炭素連鎖を有する鎖状有機基が好ましい。例えば、ペルフルオロアルキル基、ペルフルオロアルキレン基、炭素−炭素原子間にエーテル性酸素原子を含むペルフルオロアルキル基、ポリ（オキシペルフルオロアルキレン）鎖等が挙げられる。
本明細書において「（メタ）アクリル酸メチル」とは、アクリル酸メチルとメタクリル酸メチルとの総称であり、他も同様である。
【００１２】
〔反射防止層付き基材〕
本発明の反射防止層付き基材１０は、図１に示すような基材１１の少なくとも一方の表面の上に、含フッ素有機基（図示せず）を有する反射防止層１２を備える。
【００１３】
（基材）
本発明における基材は、表示装置のカバーガラス等に使用する場合、透明基材であることが好ましい。
本明細書において、透明基材としてはＪＩＳ Ｋ−７１５０の規格におけるヘーズ値が５％以下の基材が挙げられ、３％以下が好ましく、１％以下がより好ましく、０．４％以下が特に好ましい。
【００１４】
基材の材質としては、金属、樹脂、ガラス、セラミック、これらの複合材料が挙げられる。透明基材の材質としては、ガラスまたは透明樹脂が好ましい。ガラスとしては、通常のソーダライムガラス、アルカリアルミノケイ酸塩ガラス、ホウケイ酸ガラス、無アルカリガラス、石英ガラス等が挙げられ、化学強化したソーダライムガラス、化学強化したアルカリアルミノケイ酸塩ガラス、および化学強化したホウケイ酸ガラスが好ましい。透明樹脂としては、ポリメチルメタクリレート等のアクリル系樹脂、ビスフェノールＡのカーボネート等の芳香族ポリカーボネート系樹脂、ポリエチレンテレフタレート（ＰＥＴ）等の芳香族ポリエステル系樹脂等が挙げられる。
【００１５】
基材の形状は平板でもよく、全面または一部が曲率を有していてもよい。基材の大きさおよび厚さは、特に限定されず、用途により適宜選択できる。
【００１６】
基材は、その表面に酸処理（希釈したフッ酸、硫酸、塩酸等を用いた処理）、アルカリ処理（水酸化ナトリウム水溶液等を用いた処理）または放電処理（プラズマ照射、コロナ照射、電子線照射等）等が施されたものであってもよい。また、基材は、その表面に蒸着膜、スパッタ膜、湿式法等により形成された各種の機能膜が設けられたものであってもよい。反射防止層は、上記表面処理された基材表面上や上記機能膜の表面上に設けられていてもよく、上記表面処理面や機能膜が形成された表面とは反対側の基材表面に設けられていてもよい。
【００１７】
基材は、その少なくとも一方の表面の上に、反射防止層を備える。基材は、反射防止層を、その一方の表面に備えていてもよく、両方の表面に備えていてもよい。また、基材は、反射防止層をその表面の全面に備えていてもよく、その表面の一部に備えていてもよい。
【００１８】
（反射防止層）
反射防止層は、含フッ素有機基を有するシリカ系多孔質膜からなる。本明細書において、含フッ素有機基を有するシリカ系多孔質膜は、シリカを含むマトリックス中に複数の空孔を有し、かつ膜表面に含フッ素有機基を有する多孔質膜であることが好ましい。含フッ素有機基を有するシリカ系多孔質膜を使用することにより、反射防止特性に優れる。
【００１９】
反射防止層は、基材とは反対側の表面（以下、「最表面」ともいう。）の走査型Ｘ線光電子分光法（ＥＳＣＡ）による表面分析において、Ｆ１ｓのピーク高さおよびＳｉ２ｐのピーク高さから求める元素数比Ｆ／Ｓｉが、１以上であり、１〜５０が好ましく、２〜５０がより好ましく、３〜３０がさらに好ましく、３〜２０が特に好ましい。元素数比Ｆ／Ｓｉが上記範囲の下限値以上であれば、表面が充分な撥水性・撥油性を示し、上記範囲の上限値以下であれば、充分に透明である。本明細書において、走査型Ｘ線光電子分光法（ＥＳＣＡ）の測定条件は、Ｘ線源：ＡｌＫα線、Ｘ線出力：２５Ｗ、１５ｋＶとする。
【００２０】
反射防止層は、最表面の算術平均粗さ（Ｓａ）が、３．０ｎｍ以下であり、２．８ｎｍ以下が好ましく、２．６ｎｍ以下が特に好ましい。上記上限値以下であれば、油脂汚れが付着しても容易に除去することができる。本明細書において、算術平均粗さ（Ｓａ）は、走査型プローブ顕微鏡装置を用いて、測定範囲１０μｍ×１０μｍにて測定した値とする。
【００２１】
反射防止層は、屈折率が１．１０〜１．３８であることが好ましく、１．１５〜１．３５が特に好ましい。屈折率が上記範囲の下限値以上であれば、空孔の存在による耐久性の低下が抑制される。屈折率が上記範囲の上限値以下であれば、反射防止特性に優れる。本明細書において、屈折率は、エリプソメーターを用いて測定した、波長５８９．３ｎｍにおける値とする。
【００２２】
＜反射防止層における空孔＞
本発明の反射防止層は、屈折率を低くすることができる点で、空孔を有する（図１）。優れた耐久性を有する点から、空孔は独立孔であることが好ましい。反射防止特性に優れる点から、空孔として、直径２０ｎｍ以上の空孔を含むことが好ましく、直径２０〜１５０ｎｍの空孔を含むことが特に好ましい。本明細書において、空孔の直径は、走査型電子顕微鏡（以下、「ＳＥＭ」ともいう。）を用いて反射防止層の断面を観察して得られる像から測定される値とする。該像における空孔の形状が真円状でない場合は、短径と長径の平均値を直径とする。
【００２３】
直径２０ｎｍ以上の空孔は、ＳＥＭを用いて反射防止層の断面を観察して得られる像における１００ｎｍ×１００ｎｍの領域内に、１個以上存在することが好ましく、２〜１６個が特に好ましい。空孔の直径にもよるが、反射防止層の厚さ方向で１個以上であれば、屈折率を充分低くすることができる。
【００２４】
空孔の直径の平均値（以下、「平均空孔直径」ともいう。）は１５〜１００ｎｍであることが好ましく、２０〜８０ｎｍが特に好ましい。平均空孔直径が上記範囲の下限値以上であれば、反射防止層として充分な反射防止特性が得られ、上記範囲の上限値以下であれば、反射防止層が透明性に優れる。本明細書において、平均空孔直径は、ＳＥＭを用いて反射防止層の断面を観察して得られる像により、１００個の空孔の直径を計測し、それらの平均値とする。上記測定法により直径５ｎｍ以上の空孔を測定できることより、平均空孔直径は直径５ｎｍ以上の空孔の直径の平均値である。
【００２５】
反射防止層は、最表面の開口数が、１３個／１０６ｎｍ２以下であることが好ましく、１０個／１０６ｎｍ２以下がより好ましく、０個が特に好ましい。最表面の開口数が、上記範囲の上限値以下であれば、油脂汚れが付着しても浸透しにくく、除去も容易である。本明細書において、開口数は、ＳＥＭを用いて反射防止層の最表面を観察して得られる像により、１，０００ｎｍ×１，０００ｎｍの領域内に存在する開口の数とする。
【００２６】
反射防止層の厚さの平均値（以下、「反射防止層平均厚」という。図１中、ａで表示する。）は４０〜３００ｎｍであることが好ましく、９０〜２６０ｎｍが特に好ましい。反射防止層平均厚が上記範囲の下限値以上であれば、可視光領域において光の干渉が起こり、優れた反射防止特性が発現しやすい。反射防止層平均厚が上記範囲の上限値以下であれば、クラック等が発生しにくい。本明細書において、反射防止層平均厚は、ＳＥＭを用いて反射防止層の断面を観察して得られる像により、１００箇所の厚さを計測し、それらの平均値とする。
【００２７】
反射防止層は、独立孔である直径２０ｎｍ以上の空孔から、最表面までの最短距離の平均値（以下、「最表面平均厚」という。図１中、ｄで表示する。）は、１０〜８０ｎｍであることが好ましく、１３〜６０ｎｍが特に好ましい。最短距離は、独立孔における空隙を取り囲む面と、反射防止層の最表面との間の距離のうち、もっとも短い距離を意味する。最表面平均厚が上記範囲の下限値以上であれば、外気中の水分が基材に到達することを抑制することができ、最表面平均厚が上記範囲の上限値以下であれば、反射防止層の屈折率を低く抑えることができる。本明細書において、最表面平均厚は、ＳＥＭを用いて反射防止層の断面を観察して得られる像により、１００箇所の厚さを計測し、それらの平均値とする。
【００２８】
反射防止層平均厚に対する、最表面平均厚の割合は、特に限定されないが、８〜４０％が好ましく、１０〜３０％が特に好ましい。
【００２９】
＜シリカ系多孔質膜＞
反射防止層は、含フッ素有機基を有するシリカ系多孔質膜を含む。含フッ素有機基を有するシリカ系多孔質膜は、シリカ系多孔質膜に、含フッ素有機化合物を適用し含フッ素有機基を導入できる。例えば、後述するように、シリカ系多孔質膜を含フッ素有機化合物で処理して、含フッ素有機化合物由来の含フッ素有機基を導入することができる。ここで、シリカ系多孔質膜は、シリカを含むマトリックス中に複数の空孔を有する多孔質膜を意味するが、なかでも、シリカを主成分とするマトリックス中に、複数の空孔を有する多孔質膜が好ましい。マトリックスがシリカを主成分とすることによって、比較的屈折率（反射率）を低くすることができ、化学的安定性、耐摩耗性に優れ、かつ基材としてガラス板を使用した場合に、密着性に優れる。具体的には、反射防止特性に優れる点からは、ガラス板の屈折率１．５２よりも、反射防止層の屈折率を小さくすることが好ましいが、シリカの屈折率は１．４６であり、マトリックス中に空孔（空気の屈折率１．００）を存在させることによって、屈折率を低下させることができる。
本明細書において、マトリックスがシリカを主成分とするとは、シリカの割合がマトリックス（１００質量％）のうち９０質量％以上であることを意味する。シリカの割合は９５質量％以上がより好ましく、９９質量％以上が特に好ましい。マトリックスに含まれていてもよいシリカ以外の成分としては、Ｌｉ、Ｂ、Ｃ、Ｎ、Ｆ、Ｎａ、Ｍｇ、Ａｌ、Ｐ、Ｓ、Ｋ、Ｃａ、Ｔｉ、Ｖ、Ｃｒ、Ｍｎ、Ｆｅ、Ｃｏ、Ｎｉ、Ｃｕ、Ｚｎ、Ｇａ、Ｓｒ、Ｙ、Ｚｒ、Ｎｂ、Ｒｕ、Ｐｄ、Ａｇ、Ｉｎ、Ｓｎ、Ｈｆ、Ｔａ、Ｗ、Ｐｔ、Ａｕ、Ｂｉおよびランタノイド元素より選ばれる１つもしくは複数のイオンおよび／または酸化物等の化合物が挙げられる。
また、マトリックスはナノ粒子を含んでも良い。ナノ粒子としては無機ナノ粒子が挙げられ、無機ナノ粒子の組成としては、Ａｌ２Ｏ３、ＳｉＯ２、ＳｎＯ２、ＴｉＯ２、ＺｎＯ、ＺｒＯ２等が挙げられる。ナノ粒子の平均粒子径は、反射防止層平均厚未満であって、かつ１〜１００ｎｍが好ましい。ナノ粒子の形状は特に限定されるものではなく、球状、針状、中空状、シート状、角状等が挙げられる。
【００３０】
シリカ系多孔質膜は、無機ナノ粒子を積層することにより製造する方法が一般的であるが、これにより得られるシリカ系多孔質膜は、粒子同士の間にある空隙が連結孔を形成しやすい。一方、後述するように、マトリックス前駆体（Ａ）と粒子（Ｂ）として有機ポリマーナノ粒子を用い、これらを熱処理することによって、マトリックス前駆体（Ａ）から、シリカを含むマトリックスを形成させ、同時に粒子（Ｂ）を熱分解することにより、内部に独立孔である空孔を有するシリカ系多孔質膜を得て、これを反射防止層に使用することができる。以下、この粒子（Ｂ）を使用してシリカ系多孔質膜を形成する方法を焼成多孔化法という。
本発明において、シリカ系多孔質膜を形成する手段としては上記焼成多孔化法が好ましい。焼成多孔化法を使用することにより、前記算術平均粗さ（Ｓａ）を３．０ｎｍ以下に調整することが容易となり、前記開口数や最表面平均厚の制御もまた容易となる。さらに、粒子（Ｂ）の径やマトリックス中の粒子（Ｂ）の数の調整が容易であることより、前記空孔径や屈折率の制御もまた容易となる。
【００３１】
＜反射防止層における含フッ素有機基＞
反射防止層は、走査型Ｘ線光電子分光法（ＥＳＣＡ）による表面分析において、Ｆ１ｓのピーク高さおよびＳｉ２ｐのピーク高さから求める元素数比Ｆ／Ｓｉが１以上であり、２〜５０が好ましく、３〜３０が特に好ましい。元素数比Ｆ／Ｓｉが１以上であれば、優れた撥水性・撥油性が得られ、優れた油脂汚れ除去性が発揮される。
【００３２】
元素数比Ｆ／Ｓｉは、上記のシリカ系多孔質膜に含フッ素有機化合物を適用し含フッ素有機基を導入することによって制御できる。含フッ素有機化合物の適用については後述する。
【００３３】
含フッ素有機化合物としては、含フッ素有機基と加水分解性シリル基を有する化合物を使用することができ、例えば、ポリ（オキシペルフルオロアルキレン）鎖および加水分解性シリル基を有する化合物が挙げられる。
【００３４】
含フッ素有機化合物としては、下式（１）で表される化合物（１）が挙げられる。
Ａ−Ｏ−Ｒｆ−Ｂ  ・・・  （１）
式（１）中の記号は、以下を示す。
Ｒｆ：ポリ（オキシペルフルオロアルキレン）鎖、
Ａ：炭素原子数１〜６のペルフルオロアルキル基またはＢ
Ｂ：下式（２）で表される基：
−Ｑ−Ｓｉ−ＬｍＲ３−ｍ  ・・・  （２）
式（２）中の記号は以下の通りである。
Ｑ：２価の連結基、
Ｌ：加水分解性基、
Ｒ：水素原子または１価の炭化水素基、
ｍ：１〜３の整数。
【００３５】
化合物（１）は、ポリ（オキシペルフルオロアルキレン）鎖を挟んで、両側または片側の末端に、加水分解性シリル基（−Ｓｉ−ＬｍＲ３−ｍ）を有する。
【００３６】
式（１）におけるＲｆとしては、下式（３）で表されるポリ（オキシペルフルオロアルキレン）鎖が挙げられる。
−（ＣｙＦ２ｙＯ）ｅ−  ・・・（３）
式（３）中の記号は以下の通りである。
ｙ：１〜６の整数（単位ごとに異なっていてよい）、
ｅ：５〜１００の整数。
すなわち、式（１）中の−Ｏ−Ｒｆ−基が−Ｏ−（ＣｙＦ２ｙＯ）ｅ−である基が挙げられる。
【００３７】
（ＣｙＦ２ｙＯ）としては、（ＣＦ２Ｏ）、（ＣＦ２ＣＦ２Ｏ）、（ＣＦ２ＣＦ２ＣＦ２Ｏ）、（ＣＦ（ＣＦ３）ＣＦ２Ｏ）、（ＣＦ２ＣＦ２ＣＦ２ＣＦ２Ｏ）等が挙げられる。
また、ｅが３以上の場合であって（ＣｙＦ２ｙＯ）が異なる２種類以上である場合、異なる（ＣｙＦ２ｙＯ）の結合順序は交互、ブロック、ランダムいずれでも構わない。特に、異なる（ＣｙＦ２ｙＯ）が交互に結合したポリ（オキシペルフルオロアルキレン）鎖が好ましい。この場合、２種類のオキシペルフルオロアルキレン基が結合したジ（オキシペルフルオロアルキレン）基をポリ（オキシペルフルオロアルキレン）鎖の繰り返し単位とみなすことができる。このジ（オキシペルフルオロアルキレン）基としては、（ＣＦ２ＣＦ２Ｏ−ＣＦ２ＣＦ２ＣＦ２ＣＦ２Ｏ）、（ＣＦ２ＣＦ２Ｏ−ＣＦ２ＣＦ（ＣＦ３）Ｏ）、（ＣＦ２ＣＦ２Ｏ−ＣＦ２ＣＦ２ＣＦ２Ｏ）等が挙げられる。
【００３８】
式（２）において、Ｌは加水分解性基を示す。Ｌとしては、アルコキシ基、アシルオキシ基、アルケニルオキシ基、イソシアナート基およびハロゲン原子からなる群より選ばれる基が好ましい。Ｌとしては、炭素原子数が１〜１０のアルコキシ基、炭素原子数が２〜１０のアシルオキシ基および炭素原子数が２〜１０のアルケニルオキシ基が好ましい。なかでも、工業的な製造が容易な点から、また、蒸着、湿式塗布時のアウトガスが少なく、化合物（１）の保存安定性に優れる点で、炭素原子数１〜４のアルコキシ基が好ましい。化合物（１）の長期の保存安定性が必要な場合にはエトキシ基が特に好ましく、蒸着、湿式塗布後の反応時間を短時間とする場合にはメトキシ基が特に好ましい。
【００３９】
式（２）において、ｍは１〜３の整数であり、２または３が好ましく、特に３が好ましい。分子中にＬが複数個存在することにより、基材の表面との結合がより強固になる。ｍが２以上である場合、１分子中に存在する複数個のＬは互いに同じであっても異なっていてもよい。原料の入手容易性や製造が簡便な点で、互いに同じであることが好ましい。
【００４０】
式（２）において、Ｒは水素原子または１価の炭化水素基である。１価の炭化水素基としては、アルキル基、シクロアルキル基、アルケニル基またはアリール基等が挙げられる。Ｒは１価の炭化水素基が好ましく、１価の飽和炭化水素基が特に好ましい。１価の飽和炭化水素基の炭素原子数は１〜６が好ましく、１〜３がより好ましく、１〜２が特に好ましい。Ｒとしては、合成が簡便であることから、炭素原子数が１〜６のアルキル基が好ましく、炭素原子数が１〜３のアルキル基がより好ましく、炭素原子数が１〜２のアルキル基が特に好ましい。
【００４１】
式（２）において、ケイ素原子に結合するＲの個数は３−ｍである。上記の通りｍは２または３が好ましく、特に３が好ましいことから、ケイ素原子に結合するＲの個数は０または１が好ましく、０が特に好ましい。式（２）においてＲが０または１であると、シラノール基と基材の表面との結合が形成されやすい。
【００４２】
式（２）において、Ｑは２価の連結基であり、アミド結合、ウレタン結合、エーテル結合およびエステル結合からなる群より選ばれる１種以上を含んでもよく、かつ／あるいは水素原子の一部または全部がフッ素原子で置換されていてもよい、炭素原子数２〜１２の２価の炭化水素基が挙げられる。
【００４３】
Ｑとしては、具体的には、下式（４）で表される２価の基が好ましい。
−ＣｆＦ２ｆ−ＣｇＨ２ｇ−Ｄ−ＣｈＨ２ｈ−  ・・・（４）
式（４）中の記号は以下の通りである。
ｆ、ｇ、ｈ：０〜６の整数（ただしｆ＋ｇ＋ｈ＝２〜１２）、
Ｄ：単結合、アミド結合、ウレタン結合、エーテル結合またはエステル結合。
ｆ、ｇおよびｈがそれぞれ３以上の場合、式（４）中のＣｆＦ２ｆ、ＣｇＨ２ｇおよびＣｈＨ２ｈは、直鎖構造でも分岐構造でもよく、油脂汚れ除去性に優れる点で直鎖構造が好ましい。
【００４４】
化合物（１）は、原料として、ポリオキシアルキレン単位を繰り返し単位として含む化合物を用意し、フッ素化した後で、低級アルコールと反応させ、場合により、還元およびエチレン性不飽和結合を片方の末端に形成させた後、次いで、反応性基を有する加水分解性基含有シラン化合物を反応させることにより得ることができる。
また、後述実施例に示すように、下記の方法で化合物（１）を合成することもできる。下記の方法で、異なる（ＣｙＦ２ｙＯ）が交互に結合したポリ（オキシペルフルオロアルキレン）鎖を有する化合物（１）を合成することができる。
原料として、末端にＣＦ２＝ＣＦ−Ｏ−、およびカルボキシ基またはカルボキシ基に転換可能な基を有するフルオロ化合物を用意し、これを還元して、ＣＦ２＝ＣＦ−Ｏ−、およびヒドロキシル基を有する化合物を合成した後、アルコールまたはフッ素含有アルコールの存在下で重合させて、フルオロオキシエチレン単位とそれ以外のフルオロオキシアルキレン単位とが結合したジ（フルオロオキシアルキレン）基を繰り返し単位として含む化合物を形成する。次に、得られた化合物をフッ素化してペルフルオロ化合物とし、さらに低級アルコールと反応させ、場合により、還元およびエチレン性不飽和結合を片方の末端に形成させた後、反応性基を有する加水分解性基含有シラン化合物を反応させることにより化合物（１）を得ることができる。
【００４５】
化合物（１）としては、例えば以下が挙げられる。
ＣＦ３−Ｏ−（ＣＦ２ＣＦ２Ｏ）ｅ１−ＣＦ２Ｃ（Ｏ）ＮＨ（ＣＨ２）２−Ｓｉ（ＯＣＨ３）３
ＣＦ３−Ｏ−（ＣＦ２ＣＦ２Ｏ）ｅ１−ＣＦ２Ｃ（Ｏ）ＮＨ（ＣＨ２）３−Ｓｉ（ＯＣＨ３）３
ＣＦ３ＣＦ２−Ｏ−（ＣＦ２ＣＦ２Ｏ）ｅ１−ＣＦ２Ｃ（Ｏ）ＮＨ（ＣＨ２）３−Ｓｉ（ＯＣＨ３）３
ＣＦ３ＣＦ２ＣＦ２−Ｏ−（ＣＦ２ＣＦ２Ｏ）ｅ１−ＣＦ２Ｃ（Ｏ）ＮＨ（ＣＨ２）３−Ｓｉ（ＯＣＨ３）３
ＣＦ３−Ｏ−（ＣＦ２ＣＦ２Ｏ）ｅ１−ＣＦ２ＣＨ２ＯＣ（Ｏ）ＮＨ（ＣＨ２）３−Ｓｉ（ＯＣＨ３）３
ＣＦ３−Ｏ−（ＣＦ２ＣＦ２Ｏ）ｅ１−ＣＦ２ＣＨ２Ｏ（ＣＨ２）３−Ｓｉ（ＯＣＨ３）３
ＣＦ３−Ｏ−（ＣＦ２ＣＦ２Ｏ）ｅ１−（ＣＦ２）２Ｏ（ＣＨ２）３−Ｓｉ（ＯＣＨ３）３
ＣＦ３−Ｏ−（ＣＦ２ＣＦ２Ｏ）ｅ１−ＣＦ２（ＣＨ２）２−Ｓｉ（ＯＣＨ３）３
ＣＦ３−Ｏ−（ＣＦ２ＣＦ２Ｏ）ｅ１−ＣＦ２（ＣＨ２）３−Ｓｉ（ＯＣＨ３）３
ＣＦ３ＣＦ２ＣＦ２−Ｏ−（ＣＦ２ＣＦ２ＣＦ２Ｏ）ｅ２−（ＣＦ２）２ＣＨ２Ｏ（ＣＨ２）３−Ｓｉ（ＯＣＨ３）３
ＣＦ３−Ｏ−（ＣＦ２ＣＦ２Ｏ）ｅ１−（ＣＦ２Ｏ）ｅ３−ＣＦ２ＣＨ２Ｏ（ＣＨ２）３−Ｓｉ（ＯＣＨ３）３
ＣＦ３ＣＦ２−Ｏ−（ＣＦ２ＣＦ２Ｏ−ＣＦ２ＣＦ２ＣＦ２ＣＦ２Ｏ）ｅ４ＣＦ２ＣＦ２Ｏ−ＣＦ２ＣＦ２ＣＦ２Ｃ（Ｏ）ＮＨ（ＣＨ２）３−Ｓｉ（ＯＣＨ３）３
（ＣＨ３Ｏ）３Ｓｉ（ＣＨ２）２ＮＨＣ（Ｏ）ＣＦ２Ｏ−（ＣＦ２ＣＦ２Ｏ）ｅ１−ＣＦ２Ｃ（Ｏ）ＮＨ（ＣＨ２）２−Ｓｉ（ＯＣＨ３）３
（ＣＨ３Ｏ）３ＳｉＣ３Ｈ６ＮＨＣ（Ｏ）ＣＦ２Ｏ−（ＣＦ２ＣＦ２Ｏ）ｅ１−ＣＦ２Ｃ（Ｏ）ＮＨ（ＣＨ２）３−Ｓｉ（ＯＣＨ３）３
（ＣＨ３Ｏ）３Ｓｉ（ＣＨ２）３ＮＨＣ（Ｏ）ＯＣＨ２ＣＦ２Ｏ−（ＣＦ２ＣＦ２Ｏ）ｅ１−ＣＦ２ＣＨ２ＯＣ（Ｏ）ＮＨ（ＣＨ２）３−Ｓｉ（ＯＣＨ３）３
（ＣＨ３Ｏ）３Ｓｉ（ＣＨ２）３ＯＣＨ２ＣＦ２Ｏ−（ＣＦ２ＣＦ２Ｏ）ｅ１−ＣＦ２ＣＨ２Ｏ（ＣＨ２）３−Ｓｉ（ＯＣＨ３）３
（ＣＨ３Ｏ）３Ｓｉ（ＣＨ２）３Ｏ（ＣＦ２）２Ｏ−（ＣＦ２ＣＦ２Ｏ）ｅ１−（ＣＦ２）２Ｏ（ＣＨ２）３−Ｓｉ（ＯＣＨ３）３
（ＣＨ３Ｏ）３Ｓｉ（ＣＨ２）３ＯＣＨ２ＣＦ２Ｏ−（ＣＦ２ＣＦ２Ｏ）ｅ１−（ＣＦ２Ｏ）ｅ３−ＣＦ２ＣＨ２Ｏ（ＣＨ２）３−Ｓｉ（ＯＣＨ３）３
上記化学式において、ｅ１〜ｅ４は上述のｅの範囲を満たす整数である。
【００４６】
化合物（１）としては市販品を使用することもでき、オプツールＤＳＸ、オプツールＡＥＳ（ダイキン工業社製）、ダウコーニング２６３４コーティング（東レ・ダウコーニング社製）等が挙げられる。また、特開２０１１−１１６９４７号公報に記載のフルオロオキシアルキレン基含有ポリマー組成物も使用することができる。
【００４７】
（反射防止層付き基材の製造）
反射防止層付き基材の製造方法は、公知の方法を使用してもよい。反射防止特性に優れるとともに、高い撥水性・撥油性と良好な油脂汚れの除去性を有する反射防止層付き基材を製造できる点で、前記焼成多孔化法を使用して、以下のようにして製造することが好ましい。
マトリックス前駆体（Ａ）と、加熱によりマトリックス中から除去可能な粒子（Ｂ）と、液状媒体（Ｃ）とを含有する塗布液を、基材の表面に塗布し、加熱することにより、基材上にシリカ系多孔質膜を形成し、次いで含フッ素有機化合物を適用して、含フッ素有機基を導入することにより製造することができる。
【００４８】
＜基材上のシリカ系多孔質膜の形成＞
焼成多孔化法において、マトリックスのシリカはゾルゲル法で形成する。ゾルゲル法において、使用するシリカ原料としては通常テトラアルコキシシラン等の４官能性の加水分解性シランが用いられる。しかし、本発明においては、４官能性の加水分解性シランとともに１〜３官能性の加水分解性シランを併用することが好ましい。１〜３官能性の加水分解性シランを併用することにより、加水分解性シランの加水分解重縮合の反応とケイ素原子に結合した有機基の分解消失の反応の２段の反応で最終的にシリカが生成する。このシリカの生成と粒子（Ｂ）の分解消失による空孔の形成が連動し、空孔形成後もシリカ生成反応が進行して、生成するシリカ系多孔質膜の表面の平滑化が進み、表面の算術平均粗さ（Ｓａ）や開口数が低下すると考えられる。また、空孔が独立孔になりやすく、最表面平均厚が厚くなり、膜の強度も高くなると考えられる。
【００４９】
本発明のシリカ系多孔質膜の形成における、マトリックス前駆体（Ａ）は、４官能性の加水分解性シランである下式（ａ１）で表される化合物、その加水分解物および部分縮合物から選ばれる少なくとも１種の化合物（Ａ１）と、１〜３官能性の加水分解性シランである下式（ａ２）で表される化合物、その加水分解物および部分縮合物から選ばれる少なくとも１種の化合物（Ａ２）と、を含有する。
ＳｉＸ１４          ・・・（ａ１）
ＹｎＳｉＸ２４−ｎ    ・・・（ａ２）
［式中、Ｘ１およびＸ２は加水分解性基を示し、Ｙは非加水分解性基を示し、ｎは１〜３の整数を示す。］
【００５０】
式（ａ１）中、Ｘ１としては上述したＬと同様の基が挙げられる。大気中での取り扱いが容易で加水分解重縮合反応が制御しやすい点から、アルコキシ基が特に好ましい。アルコキシ基としては、炭素数１〜４のアルコキシ基が好ましく、メトキシ基またはエトキシ基が特に好ましい。１分子中に存在する複数個のＸ１は互いに同じであっても異なっていてもよい。入手しやすさ、加水分解重縮合反応の制御のしやすさ等の点では、互いに同じであることが好ましい。
【００５１】
化合物（ａ１）の具体例としては、例えば、テトラアルコキシシラン（テトラメトキシシラン、テトラエトキシシラン、テトラプロポキシシラン、テトラブトキシシラン等）等が挙げられ、テトラメトキシシラン、テトラエトキシシランが好ましい。これらは１種を単独で用いても２種以上を併用してもよい。
【００５２】
化合物（ａ１）の加水分解物、部分縮合物は、常法により得ることができる。化合物（ａ１）と水とを混合することで、加水分解物や部分縮合物を得ることができる。
【００５３】
式（ａ２）中、ｎは１または２が好ましく、１が特に好ましい。
Ｘ２の加水分解性基の例および好ましい例としては、前記Ｘ１と同様のものが挙げられる。１分子中に存在する複数個のＸ２は互いに同じであっても異なっていてもよい。入手しやすさ、加水分解反応の制御のしやすさ等の点では、互いに同じであることが好ましい。
【００５４】
式（ａ２）中、Ｙとしては、ペルフルオロポリエーテル基、ペルフルオロアルキル基、アルキル基、アリール基（フェニル基等）等が挙げられ、加熱後に脱離して、シリカ系多孔質膜の表面にシラノール基を生成しやすく、含フッ素有機化合物に由来する基の導入が効率的な点から、および、焼成時の分解消失において比較的高温を要しかつ消失に比較的に時間を要する点から、アリール基（特に、フェニル基）が好ましい。ケイ素原子に結合した有機基であるＹが比較的消失しにくい有機基であることにより、Ｙの消失前に粒子（Ｂ）の消失による空孔の形成が進み、空孔の形成後のシリカ形成反応による膜の平滑化等が充分に進行すると考えられる。
【００５５】
化合物（ａ２）の具体例としては、例えば、モノアルキルトリアルコキシシラン（メチルトリメトキシシラン等）、モノアリールトリアルコキシシラン（フェニルトリメトキシシラン、フェニルトリエトキシシラン等）、ジアリールジアルコキシシラン（ジフェニルジメトキシシラン、ジフェニルジエトキシシラン等）、トリアリールモノアルコキシシラン（トリフェニルメトキシシラン、トリフェニルエトキシシラン等）等が挙げられる。なかでも、入手が容易で熱分解時に不活性ガスを発生しないことから、モノアルキルトリアルコキシシラン、モノアリールトリアルコキシシランが好ましく、モノアリールトリアルコキシシランが特に好ましい。これらは１種を単独で用いても２種以上を併用してもよい。
【００５６】
化合物（ａ２）の加水分解物および部分縮合物は、化合物（ａ１）の加水分解物および部分縮合物と同様の方法で得ることができる。また、化合物（ａ１）と（ａ２）を予め混合して共加水分解重縮合反応を行ってもよい。
【００５７】
マトリックス前駆体（Ａ）中、化合物（Ａ１）と化合物（Ａ２）との含有量の比率は、化合物（ａ１）と化合物（ａ２）とのモル比（（ａ１）／（ａ２））に換算して、０．１〜３．０が好ましく、０．２〜２．０が特に好ましい。この比率が下限以上であると加水分解重縮合が充分進行し、また、下限未満であるとケイ素原子に結合した有機基であるＹの量が多くその消失が不充分となるおそれがある。一方、この比率が上限を超えるとＹの量が少なく、２段のシリカ形成反応の後段の反応が短くなり、粒子（Ｂ）の消失が不充分となるおそれがある。さらに、上限以下であることより、膜表面の平滑化が充分進行し、また屈折率が充分に低くなり、膜の強度も向上する。
【００５８】
塗布液中のマトリックス前駆体（Ａ）の含有量は、塗布液が塗布可能な範囲内であれば特に限定されないが、塗布液の全量（１００質量％）に対し、ＳｉＯ２換算固形分濃度として、０．２〜２０質量％が好ましく、０．５〜１５質量％が特に好ましい。上記範囲の下限値以上であると、加水分解重縮合反応が充分に進み、上記範囲の上限値以下であると、加水分解重縮合反応制御が容易であり長期保存性に優れる。なお、ＳｉＯ２換算固形分は、塗布液中に含まれるマトリックス前駆体（Ａ）のすべてのＳｉがＳｉＯ２に転化したときの固形分である。
【００５９】
本発明における粒子（Ｂ）としては、熱分解性材料または熱昇華性材料からなる粒子が挙げられる。熱分解性材料の熱分解温度は、１００〜８００℃が好ましく、２００〜７００℃が特に好ましい。熱分解性材料としては、例えば、カーボン、有機ポリマー、界面活性剤ミセル等が挙げられる。なかでも、経時安定性の点から、カーボンまたは有機ポリマーが好ましく、有機ポリマーが特に好ましい。空気中での有機ポリマーの熱分解温度は、有機ポリマーの種類や分子量によっても異なるが、一般的には２００〜６００℃程度である。有機ポリマーの熱分解温度は、示差熱−熱重量同時測定（ＴＧ−ＤＴＡ）により測定できる。
【００６０】
前記有機ポリマーとしては、所望の粒子径のナノ粒子を合成が得られれば特に限定されるものではないが、（メタ）アクリル系モノマー、スチレン系モノマー、ジエン系モノマー、イミド系モノマー、アミド系モノマーからなる群（以下「特定モノマー群」ともいう。）から選ばれるモノマーの単独重合体または共重合体が好ましく、ポリマーの原料となるモノマーとしては、アクリル系モノマーが特に好ましい。
アクリル系モノマーとしては、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ペンチル、（メタ）アクリル酸ヘキシル、（メタ）アクリル酸２−エチルヘキシル、（メタ）アクリル酸オクチル、（メタ）アクリル酸ノニル、（メタ）アクリル酸デシル、（メタ）アクリル酸ドデシル、（メタ）アクリル酸フェニル、（メタ）アクリル酸メトキシエチル、（メタ）アクリル酸エトキシエチル、（メタ）アクリル酸プロポキシエチル、（メタ）アクリル酸ブトキシエチル、（メタ）アクリル酸エトキシプロピル、ジエチルアミノエチル（メタ）アクリレート、ジアルキルアミノアルキル（メタ）アクリレート、（メタ）アクリルアミド、Ｎ−メチロール（メタ）アクリルアミド、ジアセトンアクリルアミド、グリシジル（メタ）アクリレート、エチレングリコールのジアクリル酸エステル、ジエチレングリコールのジアクリル酸エステル、トリエチレングリコールのジアクリル酸エステル、ポリエチレングリコールのジアクリル酸エステル、ジプロピレングリコールのジアクリル酸エステル、トリプロピレングリコールのジアクリル酸エステル、エチレングリコールのジメタクリル酸エステル、ジエチレングリコールのジメタクリル酸エステル、トリエチレングリコールのジメタクリル酸エステル、ポリエチレングリコールのジメタクリル酸エステル、プロピレングリコールのジメタクリル酸エステル、ジプロピレングリコールのジメタクリル酸エステル、トリプロピレングリコールのジメタクリル酸エステル等が挙げられる。
有機ポリマーとしては、ポリ(メタクリル酸メチル)（ＰＭＭＡ）、ポリスチレン（ＰＳ）が好ましく、ＰＭＭＡが特に好ましい。
前記単独重合体または共重合体の熱分解温度は、２００〜６００℃が好ましく、３００〜５００℃が特に好ましい。
【００６１】
有機ポリマーの粒子としては、市販品を用いてもよく、公知の有機ポリマーナノ粒子の製造方法により製造したものを用いてもよい。例えば、公知の乳化重合法により、有機ポリマーナノ粒子が分散した分散液を得ることができる。具体的には、界面活性剤を含む水中にモノマーを添加し、混合してミセルを形成させ、重合開始剤を加えて重合させることにより、有機ポリマーナノ粒子の水分散液が得られる。また、界面活性剤を用いないソープフリー重合法によって得られた有機ポリマーナノ粒子を用いても良い。
【００６２】
粒子（Ｂ）の平均一次粒子径は、２０〜１３０ｎｍが好ましく、３０〜１００ｎｍが好ましい。粒子（Ｂ）の平均一次粒子径が上記範囲の下限値以上であると、直径２０ｎｍ以上の空孔を有するシリカ系多孔質膜を形成でき、上記範囲の上限値以下であると、最表面の開口数を１３個／１０６ｎｍ以下にすることができる。また、平均空孔直径が１５〜１００ｎｍとなりやすい。
本明細書における平均一次粒子径は、透過型電子顕微鏡にて観察して得られる像から１００個の粒子を無作為に選び出し、各粒子の粒子径を測定し、１００個の粒子の粒子径を平均したものである。
【００６３】
粒子（Ｂ）としては、１種を単独で用いてもよく、材料、平均一次粒子径等が異なる２種以上を併用してもよい。
塗布液中の粒子（Ｂ）の含有量は、マトリックス前駆体（Ａ）のＳｉＯ２換算の含有量と、粒子（Ｂ）の含有量との質量比（（Ａ）／（Ｂ））が０．３〜４．０となる量であることが好ましく、０．５〜３．０となる量であることが特に好ましい。（Ａ）／（Ｂ）が上記範囲の下限値以上であれば、シリカ系多孔質膜の耐久性に優れる。上記範囲の上限値以下であれば、シリカ系多孔質膜の屈折率が充分に低く（例えば、１．３８以下）になる。
【００６４】
本発明における液状媒体（Ｃ）は、マトリックス前駆体（Ａ）を溶解し、かつ粒子（Ｂ）を分散する液体であり、単一の液体からなるものでも２種以上の液体を混合した混合液であってもよい。化合物（ａ１）、（ａ２）の加水分解に水が必要となるため、液状媒体（Ｃ）は少なくとも水を含むことが好ましい。
水と他の液体とを併用してもよい。該他の液体としては、例えば、アルコール類（メタノール、エタノール、イソプロパノール、ブタノール、ジアセトンアルコール等）、ケトン類（アセトン、メチルエチルケトン、メチルイソブチルケトン等）、エーテル類（テトラヒドロフラン、１，４−ジオキサン等）、セロソルブ類（メチルセロソルブ、エチルセロソルブ等）、エステル類（酢酸メチル、酢酸エチル等）、グリコールエーテル類（エチレングリコールモノアルキルエーテル等）、含窒素化合物（Ｎ，Ｎ−ジメチルアセトアミド、Ｎ，Ｎ−ジメチルホルムアミド、Ｎ−メチルピロリドン等）、含硫黄化合物（ジメチルスルホキシド等）等が挙げられる。
【００６５】
本発明における液状媒体（Ｃ）の含有量は、塗布液の９０.０〜９９.５質量％が好ましく、９５.０〜９９．０質量％が特に好ましい。
【００６６】
塗布液は、本発明の効果を損なわない範囲で、マトリックス前駆体（Ａ）、粒子（Ｂ）および液状媒体（Ｃ）以外の他の成分を含有してもよい。
該他の成分としては、例えば、マトリックス前駆体（Ａ）の反応性を向上させるための硬化触媒（金属キレート、金属アルコレート、有機スズ等）等が挙げられる。
【００６７】
塗布液の調製方法としては、マトリックス前駆体（Ａ）、粒子（Ｂ）、他の成分および液状媒体（Ｃ）を混合する方法、その一部を予め混合しておく方法が挙げられる。優れた撥水性・撥油性と優れた油脂汚れの除去性を備えられる点で、マトリックス前駆体（Ａ）の溶液と（以下、「マトリックス前駆体溶液」ともいう。）、粒子（Ｂ）の分散液（以下、「粒子分散液」ともいう。）とを混合する方法が挙げられる。この場合、液状媒体（Ｃ）はマトリックス前駆体溶液における液状媒体と粒子分散液における液状媒体の混合物となる。なお、塗布液が他の成分を含有する場合は、他の成分をマトリックス前駆体溶液側に加え、粒子分散液と混合することが、粒子（Ｂ）が分散しやすくかつ該分散を安定的に維持できる点で好ましい。
マトリックス前駆体（Ａ）溶液は、マトリックス前駆体（Ａ）と液状媒体との溶液であり、この液状媒体としては水とアルコール類との混合物が好ましく、アルコール類としてはメタノール、エタノールが特に好ましい。
粒子分散液は、粒子（Ｂ）と液状媒体との分散液であり、この液状媒体としてはアルコール類、ケトン類、エーテル類、セロソルブ類、エステル類、グリコールエーテル類、含窒素化合物、含硫黄化合物等が好ましい。
【００６８】
本発明における塗布液の塗布方法としては、公知の方法を用いることができ、ウェットコート法（スピンコート法、スプレーコート法、ディップコート法、ダイコート法、カーテンコート法、スクリーンコート法、インクジェット法、フローコート法、グラビアコート法、バーコート法、フレキソコート法、スリットコート法、ロールコート法、スポンジコート法等）等が挙げられる。塗布温度は、１０〜１００℃が好ましく、２０〜８０℃が特に好ましい。
【００６９】
基体上に塗布液の層を形成し、液状媒体（Ｃ）を除去することによりマトリックス前駆体（Ａ）と粒子（Ｂ）とを含む固体の層（以下、「前駆体層」ともいう。）が形成される。通常、液状媒体（Ｃ）の除去は塗布液の層を加熱し、液状媒体（Ｃ）を蒸発除去させる（以下、「乾燥」ともいう。）ことにより行う。またこの加熱の際にマトリックス前駆体（Ａ）の加水分解反応や縮合反応が進行すると考えられる。したがって、前駆体層におけるマトリックス前駆体（Ａ）は塗布液におけるマトリックス前駆体（Ａ）と加水分解重縮合反応の程度が異なっていると考えられる。
前駆体層形成後引き続きさらに高温に加熱してマトリックス前駆体（Ａ）をシリカに変換するとともに粒子（Ｂ）を熱分解して空孔を形成し、基材上にシリカ系多孔質膜を形成する。
液状媒体（Ｃ）の蒸発除去のための加熱とその後のシリカ系多孔質膜形成のための加熱は、加熱温度を変化させながら連続的に行ってもよく、段階的に行ってもよい。また、主にシリカを形成するための加熱と主に粒子（Ｂ）を熱分解するための加熱は加熱温度を変化させながら連続的にまたは段階的に行ってもよく、また一定温度で行ってもよい。
【００７０】
マトリックス前駆体（Ａ）をシリカにおよび粒子（Ｂ）を空孔に変化させるための加熱温度は、基材、マトリックス前駆体（Ａ）および粒子（Ｂ）に応じて適宜決定すればよい。粒子（Ｂ）が、カーボン、有機ポリマー等の熱分解性材料で構成され、該粒子（Ｂ）を加熱により除去する場合、該熱分解性材料の熱分解温度以上の温度で熱処理を行うことにより、粒子（Ｂ）を除去できる。この場合の熱処理温度は、（熱分解温度＋１００℃）以上が好ましく、（熱分解温度＋５０℃）以上が特に好ましい。加熱時間は粒子（Ｂ）を空孔に変化させることができる時間であれば特に限定されないが、１〜６０分間が好ましい。
【００７１】
このようにして得られるシリカ系多孔質膜は、最表面の算術平均粗さ（Ｓａ）が３．０ｎｍ以下であり、２．８ｎｍ以下が好ましく、２．６ｎｍ以下が特に好ましい。また、最表面の水接触角は、含フッ素有機化合物を適用しやすい点からは、１００度以上が好ましく、１１０度以上が特に好ましい。
【００７２】
シリカ系多孔質膜への含フッ素有機基の導入は、含フッ素有機化合物を適用することより行うことができ、適用方法は、ドライコーティングによってシリカ系多孔質膜の表面を含フッ素有機化合物で処理する方法（ドライコーティング法）、または含フッ素有機化合物を含むコーティング液をシリカ系多孔質膜の表面に塗布し、乾燥させる方法（ウェットコーティング法）が挙げられる。
【００７３】
ドライコーティング法としては、公知の方法を用いることができ、真空蒸着、ＣＶＤ、スパッタリング等の手法が挙げられる。
【００７４】
ウェットコーティング法におけるコーティング液（以下、「コーティング液」という。）は、含フッ素有機化合物と液状媒体とを含有する。コーティング液は、液状であればよく、溶液であっても分散液であってもよい。コーティング液における含フッ素有機化合物の含有量は、０．００１〜１０質量％が好ましく、０．１〜１質量％が特に好ましい。
【００７５】
コーティング液における液状媒体としては、有機溶媒が好ましく、フッ素系有機溶媒であっても非フッ素系有機溶媒であってもよく、両者を併用してもよい。
【００７６】
フッ素系有機溶媒としては、フッ素化アルカン、フッ素化芳香族化合物、フルオロアルキルエーテル、フッ素化アルキルアミン、フルオロアルコール等が挙げられる。
フッ素化アルカンとしては、炭素数４〜８の化合物が好ましい。市販品としては、例えばＣ６Ｆ１３Ｈ（ＡＣ−２０００：製品名、旭硝子社製）、Ｃ６Ｆ１３Ｃ２Ｈ５（ＡＣ−６０００：製品名、旭硝子社製）、Ｃ２Ｆ５ＣＨＦＣＨＦＣＦ３（バートレル：製品名、デュポン社製）等が挙げられる。
フッ素化芳香族化合物としては、例えばヘキサフルオロベンゼン、トリフルオロメチルベンゼン、ペルフルオロトルエン、ビス（トリフルオロメチル）ベンゼン等が挙げられる。
フルオロアルキルエーテルとしては、炭素数４〜１２の化合物が好ましい。市販品としては、例えばＣＦ３ＣＨ２ＯＣＦ２ＣＦ２Ｈ（ＡＥ−３０００：製品名、旭硝子社製）、Ｃ４Ｆ９ＯＣＨ３（ノベック−７１００：製品名、３Ｍ社製）、Ｃ４Ｆ９ＯＣ２Ｈ５（ノベック−７２００：製品名、３Ｍ社製）、Ｃ６Ｆ１３ＯＣＨ３（ノベック−７３００：製品名、３Ｍ社製）等が挙げられる。
フッ素化アルキルアミンとしては、例えばペルフルオロトリプロピルアミン、ペルフルオロトリブチルアミン等が挙げられる。
フルオロアルコールとしては、例えば２，２，３，３−テトラフルオロプロパノール、２，２，２−トリフルオロエタノール、ヘキサフルオロイソプロパノール等が挙げられる。
フッ素系有機溶媒としては、含フッ素有機化合物の溶解性の点で、フッ素化アルカン、フッ素化芳香族化合物、フルオロアルキルエーテルが好ましく、フルオロアルキルエーテルが特に好ましい。
【００７７】
非フッ素系有機溶媒としては、炭化水素化合物、水素原子と炭素原子と酸素原子とからなる化合物が挙げられ、例えば炭化水素系有機溶媒、アルコール系有機溶媒、ケトン系有機溶媒、エーテル系有機溶媒、エステル系有機溶媒である。
炭化水素系有機溶媒としては、例えばヘキサン、へプタン、シクロヘキサン等が挙げられる。
アルコール系有機溶媒としては、例えばメタノール、エタノール、プロパノール、イソプロパノール等が挙げられる。
ケトン系有機溶媒としては、例えばアセトン、メチルエチルケトン、メチルイソブチルケトン等が挙げられる。
エーテル系有機溶媒としては、例えばジエチルエーテル、テトラヒドロフラン、テトラエチレングリコールジメチルエーテル等が挙げられる。
エステル系有機溶媒としては、例えば酢酸エチル、酢酸ブチル等が挙げられる。
非フッ素系有機溶媒としては、含フッ素有機化合物の溶解性の点で、ケトン系有機溶媒が好ましい。
【００７８】
液状媒体としては、フッ素化アルカン、フッ素化芳香族化合物、フルオロアルキルエーテル、炭化水素化合物、および水素原子と炭素原子と酸素原子とからなる化合物よりなる群から選択される少なくとも１種が好ましい。特に、フッ素化アルカン、フッ素化芳香族化合物およびフルオロアルキルエーテルよりなる群から選択されるフッ素系有機溶媒が好ましい。
液状媒体としては、フッ素系有機溶媒であるフッ素化アルカン、フッ素化芳香族化合物、フルオロアルキルエーテル、非フッ素系有機溶媒である水素原子、炭素原子および酸素原子のみからなる化合物よりなる群から選択される少なくとも１種の有機溶媒を、合計で媒体全体の９０質量％以上含むことが、含フッ素有機化合物の溶解性を高める点で好ましい。
コーティング液における液状媒体の含有量は、９０〜９９．９９９質量％が好ましく、９９〜９９．９９質量％が特に好ましい。
【００７９】
コーティング液は、本発明の効果を損なわない範囲で、含フッ素有機化合物および液状媒体以外の他の成分を含有していてもよい。
該他の成分としては、例えば、加水分解性シリル基の加水分解と縮合反応を促進する酸触媒や塩基性触媒等の公知の添加剤が挙げられる。酸触媒としては、塩酸、硝酸、酢酸、硫酸、燐酸、スルホン酸、メタンスルホン酸、ｐ−トルエンスルホン酸等が挙げられる。塩基性触媒としては、水酸化ナトリウム、水酸化カリウム、アンモニア等が挙げられる。
コーティング液における該他の成分の含有量は、１０質量％以下が好ましく、１質量％以下が特に好ましい。
【００８０】
コーティング液の固形分濃度は、０．００１〜１０質量％が好ましく、０．０１〜１質量％が特に好ましい。コーティング液の固形分濃度は、加熱前のコーティング液の質量と、１２０℃の対流式乾燥機にて４時間加熱した後の質量とから算出する値である。
【００８１】
本発明におけるコーティング液の塗布方法としては、公知の方法を用いることができ、スピンコート法、ワイプコート法、スプレーコート法、スキージーコート法、ディップコート法、ダイコート法、インクジェット法、フローコート法、ロールコート法、キャスト法、ラングミュア・ブロジェット法、グラビアコート法等が挙げられる。
乾燥方法は、液状媒体を乾燥除去できる方法であればよく、公知の方法を用いることができる。乾燥温度は１０〜３００℃が好ましく、２０〜２００℃が特に好ましい。
【００８２】
含フッ素有機基の導入により、空孔や、最表面の開口数、算術平均粗さは実質的な影響を受けないが、水接触角を９０度以上とすることができ、１００度が好ましく、１１０度以上が特に好ましい。
【００８３】
〔反射防止層付き基材の用途〕
本発明の反射防止層付き基材は、各種ディスプレイ、タッチパネルといった表示装置の表示部材の全面に取り付けることができる。また、車両用、建築用、各種産業用の低反射ガラスが用いられる用途にも好適である。
【実施例】
【００８４】
以下、実施例により本発明をさらに詳しく説明する。ただし本発明は、以下の実施例に限定されるものではない。
例１〜５は粒子分散液、マトリックス前駆体溶液、塗布液、シリカ系多孔質膜付きガラス板、含フッ素有機化合物の製造であり、例６〜７が実施例、例８〜１０が比較例である。
各例で用いた測定方法、評価方法を以下に示す。【００８５】
〔測定方法〕
（粒子分散液の平均一次粒子径）
粒子分散液を水で０．１質量％に希釈した後、コロジオン膜上にサンプリングして透過型電子顕微鏡（日立製作所社製、型式：Ｈ−９０００）にて観察し、１００個の粒子（Ｂ）を無作為に選び出し、各粒子の直径を計測した平均値を粒子分散液の粒子の平均一次粒子径とした。【００８６】
（マトリックス前駆体（Ａ）の質量平均分子量）
マトリックス前駆体（Ａ）をテトラヒドロフランで０．５％に希釈した後、高速ＧＰＣ装置（東ソー社製、型式：ＨＬＣ−８３２０ＧＰＣ）を用いて測定した。【００８７】
（反射防止層平均厚、最表面平均厚）
反射防止層付きガラス板の反射防止層平均厚、最表面平均厚はそれぞれ、製造したシリカ系多孔質膜付きガラス板の全膜形成部分および空隙・空孔が包含されていない最表面薄膜部分の断面を走査型電子顕微鏡ＳＥＭ（日立製作所社製、型式：Ｓ−４３００）にて観察して得られる像から、それぞれの膜厚を１００箇所計測し、それらの平均値を算出して求めた。【００８８】
（直径２０ｎｍ以上の空孔）
反射防止層付きガラス板の反射防止層中の直径２０ｎｍ以上の空孔は、製造したシリカ系多孔質膜付きガラス板の断面を走査型電子顕微鏡ＳＥＭ（日立製作所社製、型式：Ｓ−４３００）にて観察し、得られる像から、１００ｎｍ×１００ｎｍの領域内に存在する、直径２０ｎｍ以上の大きさの空孔の数を計測することで求めた。【００８９】
（最表面の開口数）
反射防止層付きガラス板の反射防止層の最表面の開口数は、走査型電子顕微鏡ＳＥＭ（日立製作所社製、型式：Ｓ−４３００）にて観察し、得られる像から、１，０００ｎｍ×１，０００ｎｍの領域内に存在する、直径２０ｎｍ以上の大きさの開口の数を計測することで求めた。【００９０】
（屈折率）
反射防止層付きガラス板の反射防止層の屈折率は、エリプソメーター（Ｊ．Ａ．Ｗｏｏｌｌａｍ社製、型式：Ｍ−２０００ＤＩ）で測定し、波長５８９．３ｎｍの屈折率を求めた。なお、ガラス板の裏面光反射を防ぐために裏面を黒色で塗りつぶして測定を行った。【００９１】
（水接触角）
基材を水平に保持し、表面に約２μＬの水を５滴置き、その接触角を測定し、５つの値の平均値を求めた。水接触角が大きいほど撥水性に優れる。【００９２】
（算術平均粗さ（Ｓａ））
反射防止層付きガラス板の最表面の算術平均粗さ（Ｓａ）は、走査型プローブ顕微鏡装置（ＳＩＩナノテクノロジー社製、ＳＰＡ４００ＤＦＭ）を用いて、測定範囲１０μｍ×１０μｍにて測定した。【００９３】
（指紋汚れ除去性）
人工指紋液（オレイン酸とスクアレンとからなる液）を、シリコンゴム栓の平坦面に付着させた後、余分な油分を不織布（ベンコットＭ−３：旭化成社製）にて拭き取ることによって、指紋のスタンプを準備した。該指紋スタンプを反射防止層付きガラス板の最表面上に乗せ、１Ｋｇの荷重にて１０秒間押しつけた。この時に、指紋が付着した箇所のヘーズをヘーズメータ（東洋精機社製）にて測定した。この時の値を初期値とした。次に、指紋が付着した箇所について、ティッシュペーパを取り付けた、往復式トラバース試験機（ケイエヌテー社製）を用い、荷重５００ｇにて拭き取りを行った。拭き取り一往復毎にヘーズの値を測定し、１０往復拭き取るまでの間に、ヘーズの値が０．５％以下に達したら○（良好）、０．５％を超えたら×（不良）とした。【００９４】
（フッ素原子とケイ素原子の元素数比Ｆ／Ｓｉ））
反射防止層付きガラス板について、走査型Ｘ線光電子分光装置（ＥＳＣＡ、ＱｕａｎｔｅｒａＳＸＭ、アルバックファイ社製）を用いて、Ｘ線（ＡｌＫα線）により測定し、Ｆ１ｓピーク高さとＳｉ２ｐピーク高さの比を元素数比Ｆ／Ｓｉとして算出した。【００９５】
〔製造方法〕
（粒子分散液等の製造）
＜例１−１：液（１）の製造＞
ポリエチレンオキシド（分子量１，０００，０００）の５ｇを水の９５ｇに溶解し、ポリエチレンオキシド溶液（１）を得た。得られた溶液の固形分濃度（質量％）を表１に示す。【００９６】
＜例１−２および例１−３：粒子分散液（２）および（３）の製造＞
容量２００ｍＬのガラス製容器にドデシル乳酸ナトリウム（ＳＤＳ）と水を加え、撹拌した。次いで、メタクリル酸メチル（ＭＭＡ）を加えて撹拌し、乳化させた。次いで、重合開始剤としての過硫酸アンモニウム（ＡＰＳ）を加え、７０℃まで加熱し、１時間保持することにより、粒子分散液（２）および（３）を得た。使用量および得られた粒子分散液の固形分濃度（質量％）、粒子の材質と平均一次粒子径（ｎｍ）は表１に示す。ＰＭＭＡは、ポリ（メタクリル酸メチル）を示す。
なお、表１の溶液（１）、粒子分散液（２）および粒子分散液（３）を以下粒子分散液等と記す。【００９７】
【表１】
2014175124.tif 000003
【００９８】
（マトリックス前駆体溶液の製造）
＜例２−１および例２−２：マトリックス前駆体液体（１）および（２）の製造＞
表２に示す各原料を混合、溶解することにより、原料液を調製した。該原料液を２５℃まで加熱し、１時間撹拌することにより加水分解して、マトリックス前駆体溶液（１）および（２）を得た。前駆体溶液の固形分濃度（ＳｉＯ２換算固形分濃度）、酸濃度、モル比（（ａ１）／（ａ２））を表２に示す。
なお、表２中、ＡＰ-１は日本アルコール販売株式会社製  ソルミックスＡＰ−１（エタノール：８５.５質量％、イソプロパノール（ＩＰＡ）：１３.４質量％、メタノール０.１質量％、水：０.２質量％含有）を示し、ＨＮＯ３ａｑ．は濃度１０質量％の硝酸水溶液、ＴＥＯＳはテトラエトキシシラン、ＰＴＭＳはフェニルトリメトキシシラン、ＴＭＯＳはテトラメトキシシラン、ＭＴＭＳはメチルトリメトキシシランを示す。【００９９】
【表２】
2014175124.tif 000004
【０１００】
（塗布液の製造）
＜例３−１〜例３−３：塗布液（１）〜（３）の製造＞
表３に示す種類と配合量で、粒子分散液等とマトリックス前駆体溶液とを混合して、塗布液（１）〜（３）を製造した。【０１０１】
【表３】
2014175124.tif 000005
【０１０２】
（シリカ系多孔質膜付きガラス板の製造）
＜例４〜１〜例４−３：シリカ系多孔質膜付きガラス板（１）〜（３）の製造＞
ガラス板（ソーダライムガラス、旭硝子社製、サイズ：１００ｍｍ×１００ｍｍ、厚さ：３．２ｍｍ）の表面に、例３−１〜例３−３で得た塗布液（１）〜（３）をスピンコート（毎分５００回転で２０秒間）にて塗布した後、６５０℃で５分間加熱してシリカ系多孔質膜付きガラス板（１）〜（３）を得た。【０１０３】
＜例４−４：シリカ系多孔質膜付きガラス板（４）の製造＞
容量２００ｍＬのガラス製反応容器に、エタノールの６０ｇ、ＺｎＯ微粒子水分散ゾル（堺化学工業社製、製品名：ＮＡＮＯＦＩＮＥ−５０、平均１次粒子径：２０ｎｍ、平均凝集粒子径：１００ｎｍ、固形分換算濃度：１０質量％）の３０ｇ、テトラエトキシシラン（ＳｉＯ2固形分濃度：２９質量％）の１０ｇを加えた後、アンモニア水溶液を添加してｐＨ＝１０として、２０℃で６時間撹拌して、コア−シェル型微粒子分散液（固形分濃度６質量％）の１００ｇを得た。
次に、得られたコア−シェル型微粒子分散液に強酸性カチオン交換樹脂（三菱化学社製、商品名：ダイヤイオン、総交換容量２．０（ｍｅｑ／ｍＬ）以上）の１００ｇを加え、１時間撹拌してｐＨが４となった後、ろ過により強酸性カチオン交換樹脂を除去し、中空状ＳｉＯ2微粒子分散液の１００ｇを得た。該ＳｉＯ2中空粒子の外殻の厚さは１０ｎｍ、空孔径は２０ｎｍであった。該ＳｉＯ2微粒子は凝集体粒子であり、平均凝集粒子径は１００ｎｍであった。
次に、得られた中空状ＳｉＯ2微粒子分散液の０．７ｇ（固形分濃度：１５質量％）、テトラエトキシシランの硝酸部分加水分解物の２ｇ（固形分濃度：２．２５質量％）、イソプロパノールの７．３ｇを室温で混合し、コート液１を製造した。コート液１に含まれる中空シリカ粒子とマトリックス成分との比は、ＳｉＯ２換算で７：３（質量比）であった。
次に、厚さ３．５ｍｍのグリーンガラス板（旭硝子社製、商品名：ＵＶＦＬ）の表面を酸化セリウムの微粒子を用いて研磨した後、表面を水洗した。次いで乾燥し、その表面にコート液１をスピンコートで塗布した後、２００℃の熱風循環式オーブンで５分間乾燥し、さらに６００℃のマッフル炉で５分間焼成してシリカ系多孔質膜付きガラス板（４）を製造した。【０１０４】
（含フッ素有機化合物の製造）
＜例５：化合物（１０ｉ）の合成＞
ＣＦ３ＣＦ２−Ｏ−（ＣＦ２ＣＦ２Ｏ−ＣＦ２ＣＦ２ＣＦ２ＣＦ２Ｏ）ａＣＦ２ＣＦ２Ｏ−ＣＦ２ＣＦ２ＣＦ２Ｃ（Ｏ）ＮＨ（ＣＨ２）３−Ｓｉ（ＯＣＨ３）３  ・・・（１０ｉ）
ただし、ａは４〜１０の整数であり、ａの平均値は７である。【０１０５】
３００ｍＬの３つ口丸底フラスコに、水素化ホウ素ナトリウムの１４．１ｇを入れ、ＡＫ−２２５（製品名、旭硝子社製）の３５０ｇを加えた。氷浴で冷却しながら撹拌し、窒素雰囲気下、内温が１０℃を超えないように化合物（１１）の１００ｇ、メタノールの１５．８ｇ、ＡＫ−２２５の２２ｇを混合した溶液を滴下漏斗からゆっくり滴下した。
ＣＦ２＝ＣＦＯ−ＣＦ２ＣＦ２ＣＦ２ＣＯＯＣＨ３  ・・・（１１）【０１０６】
全量滴下した後、さらにメタノールの１０ｇとＡＫ−２２５の１０ｇを混合した溶液を滴下した。その後、氷浴を取り外し、室温までゆっくり昇温しながら撹拌を続けた。室温で１２時間撹拌後、再び氷浴で冷却し、液性が酸性になるまで塩酸水溶液を滴下した。反応終了後、水で１回、飽和食塩水で１回洗浄し、有機相を回収した。回収した有機相を硫酸マグネシウムで乾燥した後、固形分をフィルタによりろ過し、エバポレータで濃縮した。回収した濃縮液を減圧蒸留し、化合物（１２）の８０．６ｇ（収率８８％）を得た。
ＣＦ２＝ＣＦＯ−ＣＦ２ＣＦ２ＣＦ２ＣＨ２ＯＨ  ・・・（１２）【０１０７】
化合物（１２）のＮＭＲスペクトル；
１Ｈ−ＮＭＲ（３００．４ＭＨｚ、溶媒：重クロロホルム、基準：ＴＭＳ）  δ（ｐｐｍ）：２．２（１Ｈ）、４．１（２Ｈ）。
１９Ｆ−ＮＭＲ（２８２．７ＭＨｚ、溶媒：重クロロホルム、基準：ＣＦＣｌ３）  δ（ｐｐｍ）：−８５．６（２Ｆ）、−１１４．０（１Ｆ）、−１２２．２（１Ｆ）、−１２３．３（２Ｆ）、−１２７．４（２Ｆ）、−１３５．２（１Ｆ）。【０１０８】
還流冷却器を接続した１００ｍＬのナスフラスコに、トリフルオロエタノールの６．６４ｇを入れ、炭酸カリウムの７．３２ｇを加えた。窒素雰囲気下、７５℃で撹拌しながら、化合物（１２）の１９．８７ｇを加え、１時間撹拌した。続いて１２０℃まで昇温し、化合物（１２）の１１３．３４ｇを内温が１３０℃以下になるように制御しながら、ゆっくりと滴下した。全量滴下した後、１２０℃に保ちながらさらに１時間撹拌し、加熱を止めて室温に下がるまで撹拌を続けた。塩酸水溶液を加えて、過剰の炭酸カリウムを処理し、水とＡＫ−２２５を加えて分液処理を行った。３回の水洗後、有機相を回収し、エバポレータで濃縮することによって、高粘度のオリゴマーを得た。再び、ＡＫ−２２５の１５０ｇで希釈し、シリカゲルカラムクロマトグラフィ（展開溶媒：ＡＫ−２２５）に展開して分取した。各フラクションについて、単位数（ａ＋１）の平均値を１９Ｆ−ＮＭＲの積分値から求めた。上式（１３）中、（ａ＋１）の平均値が７〜１０のフラクションを合わせた化合物（１３ｉ）の４８．５ｇ、（ａ＋１）の平均値が１３〜１６のフラクションを合わせた化合物（１３ｉｉ）の１３．２ｇを得た。
ＣＦ３ＣＨ２−Ｏ−（ＣＦ２ＣＦＨＯ−ＣＦ２ＣＦ２ＣＦ２ＣＨ２Ｏ）ａ＋１−Ｈ  ・・・（１３）【０１０９】
化合物（１３ｉ）のＮＭＲスペクトル；
１Ｈ−ＮＭＲ（３００．４ＭＨｚ、溶媒：重アセトン、基準：ＴＭＳ）  δ（ｐｐｍ）：４．１（２Ｈ）、４．８（１６Ｈ）、６．７〜６．９（８Ｈ）。
１９Ｆ−ＮＭＲ（２８２．７ＭＨｚ、溶媒：重アセトン、基準：ＣＦＣｌ３）  δ（ｐｐｍ）：−７４．２（３Ｆ）、−８４．３〜−８５．１（１６Ｆ）、−８９．４〜−９０．５（１６Ｆ）、−１２０．２（１４Ｆ）、−１２２．０（２Ｆ）、−１２６．６（１４Ｆ）、−１２７．０（２Ｆ）、−１４５．１（８Ｆ）。
単位数（ａ＋１）の平均値：８。【０１１０】
化合物（１３ｉｉ）のＮＭＲスペクトル；
１Ｈ−ＮＭＲ（３００．４ＭＨｚ、溶媒：重アセトン、基準：ＴＭＳ）  δ（ｐｐｍ）：４．１（２Ｈ）、４．８（２８Ｈ）、６．７〜６．９（１４Ｈ）。
１９Ｆ−ＮＭＲ（２８２．７ＭＨｚ、溶媒：重アセトン、基準：ＣＦＣｌ３）  δ（ｐｐｍ）：−７４．２（３Ｆ）、−８４．３〜−８５．１（２８Ｆ）、−８９．４〜−９０．５（２８Ｆ）、−１２０．２（２６Ｆ）、−１２２．０（２Ｆ）、−１２６．６（２６Ｆ）、−１２７．０（２Ｆ）、−１４５．１（１４Ｆ）。
単位数（ａ＋１）の平均値：１４。【０１１１】
還流冷却器を接続した３００ｍＬのナスフラスコに、化合物（１３ｉ）の１１３．３３ｇ、フッ化ナトリウムの５．０ｇ、ＡＫ−２２５の１５０ｇを入れ、化合物（１４）の８４．７５ｇを加えた。
ＣＦ３ＣＦ２ＣＦ２ＯＣＦ（ＣＦ３）ＣＯＦ  ・・・（１４）【０１１２】
窒素雰囲気下、５０℃で１３時間撹拌した後、７０℃で３時間撹拌した。加圧ろ過器でフッ化ナトリウムを除去した後、過剰の化合物（１４）とＡＫ−２２５を減圧留去した。シリカゲルクロマトグラフィ（展開溶媒：ＡＫ−２２５）で高極性の不純物を除去し、下式（１５）中、単位数（ａ＋１）の平均値が８である、化合物（１５ｉ）の１００．６７ｇ（収率８０％）を得た。
ＣＦ３ＣＨ２−Ｏ−（ＣＦ２ＣＦＨＯ−ＣＦ２ＣＦ２ＣＦ２ＣＨ２Ｏ）ａ＋１−Ｃ（Ｏ）ＣＦ（ＣＦ３）ＯＣＦ２ＣＦ２ＣＦ３  ・・・（１５）【０１１３】
化合物（１５ｉ）のＮＭＲスペクトル；
１Ｈ−ＮＭＲ（３００．４ＭＨｚ、溶媒：重クロロホルム、基準：ＴＭＳ）  δ（ｐｐｍ）：４．４（１６Ｈ）、４．９（２Ｈ）、６．０−６．２（８Ｈ）。
１９Ｆ−ＮＭＲ（２８２．７ＭＨｚ、溶媒：重クロロホルム、基準：ＣＦＣｌ３）  δ（ｐｐｍ）：−７５．２（３Ｆ）、−８０．０（１Ｆ）、−８１．９（３Ｆ）、−８２．７（３Ｆ）、−８４．７〜−８５．０（１６Ｆ）、−８６．０（１Ｆ）、−９０．５〜−９３．０（１６Ｆ）、−１２１．１（２Ｆ）、−１２１．５（１４Ｆ）、−１２８．０（１６Ｆ）、−１３０．３（２Ｆ）、−１３２．５（１Ｆ）、−１４５．３（８Ｆ）。
単位数（ａ＋１）の平均値：８。【０１１４】
オートクレーブ（ニッケル製、内容積１Ｌ）を用意し、オートクレーブのガス出口に、０℃に保持した冷却器、フッ化ナトリウムペレット充填層および−１０℃に保持した冷却器を直列に設置した。また−１０℃に保持した冷却器から凝集した液をオートクレーブに戻す液体返送ラインを設置した。オートクレーブにＲ−１１３の７５０ｇを投入し、２５℃に保持しながら撹拌した。オートクレーブに窒素ガスを２５℃で１時間吹き込んだ後、窒素ガスで２０体積％に希釈したフッ素ガス（以下、「２０％フッ素ガス」と記す。）を、２５℃、流速３．２Ｌ／時間で１時間吹き込んだ。２０％フッ素ガスを同じ流速で吹き込みながら、オートクレーブに、化合物（１５ｉ）の１３０ｇをＲ−１１３の４４８ｇに溶解した溶液を、２２時間かけて注入した。２０％フッ素ガスを同じ流速で吹き込みながら、オートクレーブの内圧を０．１５ＭＰａ（ゲージ圧）まで加圧した。オートクレーブ内に、Ｒ−１１３中に０．０１５ｇ／ｍＬのベンゼンを含むベンゼン溶液の８ｍＬを、２５℃から４０℃にまで加熱しながら注入し、オートクレーブのベンゼン溶液注入口を閉めた。２０分撹拌した後、再びベンゼン溶液の４ｍＬを、４０℃を保持しながら注入し、注入口を閉めた。同様の操作をさらに７回繰り返した。ベンゼンの注入総量は０．６ｇであった。２０％フッ素ガスを同じ流速で吹き込みながら、１時間撹拌を続けた。オートクレーブ内の圧力を大気圧にして、窒素ガスを１時間吹き込んだ。オートクレーブの内容物をエバポレータで濃縮し、下式（１６）中、単位数（ａ）の平均値が７である、化合物（１６ｉ）の１５２．１ｇ（収率９９％）を得た。
ＣＦ３ＣＦ２−Ｏ−（ＣＦ２ＣＦ２Ｏ−ＣＦ２ＣＦ２ＣＦ２ＣＦ２Ｏ）ａＣＦ２ＣＦ２Ｏ−ＣＦ２ＣＦ２ＣＦ２ＣＦ２Ｏ−Ｃ（Ｏ）ＣＦ（ＣＦ３）ＯＣＦ２ＣＦ２ＣＦ３  ・・・（１６）【０１１５】
化合物（１６ｉ）のＮＭＲスペクトル；
１９Ｆ−ＮＭＲ（２８２．７ＭＨｚ、溶媒：重クロロホルム、基準：ＣＦＣｌ３）  δ（ｐｐｍ）：−８０．０（１Ｆ）、−８２．０〜−８２．５（６Ｆ）、−８４．０（３０Ｆ）、−８６．７〜８７．８（６Ｆ）、−８９．２（３４Ｆ）、−１２６．５（３２Ｆ）、−１３０．４（２Ｆ）、−１３２．４（１Ｆ）。
単位数（ａ）の平均値：７。【０１１６】
５００ｍＬのＰＦＡ製丸底ナスフラスコに、化合物（１６ｉ）の１２０ｇおよびＡＫ−２２５の２４０ｇを入れた。氷浴で冷却しながら撹拌し、窒素雰囲気下、メタノールの６．１ｇを滴下漏斗からゆっくり滴下した。窒素でバブリングしながら１２時間撹拌した。反応混合物をエバポレータで濃縮し、下式（１７）中、単位数（ａ）の平均値が７である、化合物（１７ｉ）の１０８．５ｇ（収率１００％）を得た。
ＣＦ３ＣＦ２−Ｏ−（ＣＦ２ＣＦ２Ｏ−ＣＦ２ＣＦ２ＣＦ２ＣＦ２Ｏ）ａＣＦ２ＣＦ２Ｏ−ＣＦ２ＣＦ２ＣＦ２Ｃ（Ｏ）ＯＣＨ３  ・・・（１７）【０１１７】
化合物（１７ｉ）のＮＭＲスペクトル；
１Ｈ−ＮＭＲ（３００．４ＭＨｚ、溶媒：重クロロホルム、基準：ＴＭＳ）  δ（ｐｐｍ）：３．９（３Ｈ）。
１９Ｆ−ＮＭＲ（２８２．７ＭＨｚ、溶媒：重クロロホルム、基準：ＣＦＣｌ３）  δ（ｐｐｍ）：−８４．０（３０Ｆ）、−８８．２（３Ｆ）、−８９．２（３４Ｆ）、−１１９．８（２Ｆ）、−１２６．５（３０Ｆ）。
単位数（ａ）の平均値：７。【０１１８】
３００ｍＬのナスフラスコに、化合物（１７ｉ）の９２．５ｇおよび化合物（１８）の６．５１ｇを入れ、１２時間撹拌した。ＮＭＲから、化合物（１７ｉ）の９８％が化合物（１０ｉ）に変換していることを確認した。また、化合物（１８）すべてが反応しており、副生物であるメタノールが生成していた。このようにして、下式（１０）中、単位数（ａ）の平均値が７である、化合物（１０ｉ）を９７％含む組成物を得た。化合物（１０ｉ）の数平均分子量（Ｍｎ）は２，９００であった。
Ｈ２Ｎ（ＣＨ２）３Ｓｉ（ＯＣＨ３）３・・・（１８）
ＣＦ３ＣＦ２−Ｏ−（ＣＦ２ＣＦ２Ｏ−ＣＦ２ＣＦ２ＣＦ２ＣＦ２Ｏ）ａＣＦ２ＣＦ２Ｏ−ＣＦ２ＣＦ２ＣＦ２Ｃ（Ｏ）ＮＨ（ＣＨ２）３−Ｓｉ（ＯＣＨ３）３  ・・・（１０ｉ）
ただし、ａは４〜１０の整数であり、ａの平均値は７である。【０１１９】
化合物（１０ｉ）のＮＭＲスペクトル；
１Ｈ−ＮＭＲ（３００．４ＭＨｚ、溶媒：重クロロホルム、基準：ＴＭＳ）  δ（ｐｐｍ）：０．６（２Ｈ）、１．６（２Ｈ）、２．８（１Ｈ）、３．３（２Ｈ）、３．５（９Ｈ）。
１９Ｆ−ＮＭＲ（２８２．７ＭＨｚ、溶媒：重クロロホルム、基準：ＣＦＣｌ３）  δ（ｐｐｍ）：−８４．１（３０Ｆ）、−８７．９（３Ｆ）、−８９．３（３４Ｆ）、−１２０．８（２Ｆ）、−１２６．６（２８Ｆ）、−１２７．２（２Ｆ）。【０１２０】
（反射防止層付きガラス板の製造）
＜例６〜１０＞
媒体としてのノベック−７２００（３Ｍ社製）に、例５で製造した含フッ素有機化合物（１０ｉ）を溶解し、固形分濃度０．０５％のコーティング液を調製した。シリカ系多孔質膜付きガラス板を該コーティング液にディッピングし（ディップコート法）、３０分間放置後、シリカ系多孔質膜付きガラス板を引き上げた。２００℃で３０分間乾燥させ、ＡＫ−２２５にて洗浄し、反射防止層付きガラス板を得た。各特性の測定値を表４に示す。なお、表４中のＤＳＸはオプツールＤＳＸ（ダイキン工業社製）である。
なお、例９および例１０の指紋汚れ除去性は、水接触角が低く、元素数比Ｆ／Ｓｉが１未満であり、防汚性が不充分であるため、実施していない。【０１２１】
【表４】
2014175124.tif 000006
【０１２２】
例６および７で製造した反射防止層付きガラス板は、屈折率が低い。水接触角が高く、元素数比Ｆ／Ｓｉが１以上であることから、防汚性に優れる。さらに指紋汚れ除去性にも優れる。
一方、例８で製造した反射防止層付きガラス板は、指紋汚れ除去性が不充分である。これは、算術平均粗さが３ｎｍ超であることで、指紋汚れが反射防止層の表面に埋没してしまい、除去できなかったためと考えられる。
例９で製造した反射防止層付きガラス板は、水接触角が低く、元素数比Ｆ／Ｓｉが１未満であることから、防汚性が不充分である。
例１０で製造した反射防止層付きガラス板は、水接触角が低く、元素数比Ｆ／Ｓｉが１未満であることから、防汚性が不充分である。
【産業上の利用可能性】
【０１２３】
本発明によれば、反射防止特性に優れるとともに、優れた撥水性・撥油性と優れた油脂汚れの除去性を有する反射防止層付き基材、および反射防止層付き基材を備えた表示装置が提供される。
なお、２０１３年４月２４日に出願された日本特許出願２０１３−０９１５６８号の明細書、特許請求の範囲、要約書および図面の全内容をここに引用し、本発明の明細書の開示として、取り入れるものである。
【符号の説明】
【０１２４】
１０  反射防止層付き基材
１１  基材
１２  反射防止層
１４  シリカ系多孔質膜
２２  空孔
ａ    反射防止層平均厚
ｄ    最表面平均厚
【図１】
2014175124.tif 000007
【国際調査報告】
2014175124.tif 000008
2014175124.tif 000009
2014175124.tif 000010
2014175124.tif 000011